(57)【要約】【課題】  フィルムのヒートシール性、耐ブロッキング性のバランスが取れている上にラミネート接着強度が強いポリエチレン系樹脂積層フィルムを提供すること。【解決手段】  少なくともラミネート層（Ａ）、中間層（Ｂ）およびシール層（Ｃ）よりなるポリエチレン系樹脂積層フィルムにおいて、ラミネート層（Ａ）におけるエチレンビス高級脂肪酸アミド量が３ｍｇ／ｍ２以下であることを特徴とするポリエチレン系樹脂積層フィルム。【選択図】  なし【特許請求の範囲】
【請求項１】
少なくともラミネート層（Ａ）、中間層（Ｂ）およびシール層（Ｃ）よりなるポリエチレン系樹脂積層フィルムにおいて、上記ラミネート層（Ａ）表面における下記測定法で定量されるエチレンビス高級脂肪酸アミド量が３ｍｇ／ｍ２以下であることを特徴とするポリエチレン系樹脂積層フィルム。
［エチレンビス高級脂肪酸アミドの表面濃度の測定方法］
測定するフィルム面を内側にし、３方をヒートシールした袋に２０ｃｃのエタノールを入れ、エタノールが漏れない様に口部をヒートシールしたＡ４サイズの袋を準備する。２３℃で１分間の振動を行ないフィルム表面の添加剤を溶出させる。洗浄した液のエタノールを揮発させ、固形物を回収する。固形物をＴＨＦ（テトラヒドロフラン）に溶解させ、ガスクロマトグラフ分析を行う。検出ピークのリテンションタイムから添加剤の種類を同定し、検出ピークの面積より別途作成した検量線を用いて、フィルム表面のエチレンビス高級脂肪酸アミド量ｍｇを定量し、１ｍ２当たりに存在するエチレンビス高級脂肪酸アミド量の換算量を求める。
【請求項２】
下記方法で評価される上記ラミネート層（Ａ）面と二軸延伸ナイロンフィルムとのラミネート接着強度が、７．５Ｎ／１５ｍｍ以上であることを特徴とする請求項１に記載のポリエチレン系樹脂積層フィルム。
［ラミネート接着強度の測定方法］
二軸延伸ナイロンフィルム（東洋紡：Ｎ１１０２  １５μｍ）にエステル系接着剤（東洋モートン：ＡＤ９００）を２．５ｇ／ｍ２塗布し、ポリエチレン系樹脂フィルム（５０μｍ）とドライラミネートする。４０℃・３日間のエージング後、ラミネート品のＴＤ方向にノッチを入れ、ＭＤ方向へ引き伸ばし界面出しを行ない、２３℃、サンプル巾１５ｍｍ、引張速度２００ｍｍ／分でオートグラフにより、該界面のハクリ強度を測定する。
【請求項３】
上記方法で得られるラミネート品のシール層（Ｃ）面同士における耐ブロッキング性が１００ｍＮ／７０ｍｍ以下であることを特徴とする請求項１または２に記載のポリエチレン系樹脂積層フィルム。
【請求項４】
多層製膜法で製膜され、該製膜時の上記各層へのエチレンビス高級脂肪酸アミドの配合量が下記範囲であることを特徴とする請求項１〜３のいずれかに記載のポリエチレン系樹脂積層フィルム。
ラミネート層（Ａ）：０ｐｐｍ
中間層（Ｂ）：１００〜４００ｐｐｍ
シール層（Ｃ）：８００〜１２００ｐｐｍ
【請求項５】
上記製膜時における全層のエチレンビス高級脂肪酸アミド総配合量がフィルム総量に対して、２００〜５００ｐｐｍであることを特徴とする請求項１〜４のいずれかに記載のポリエチレン系樹脂積層フィルム。
【請求項６】
上記中間層（Ｂ）およびシール層（Ｃ）に１００℃以下の融点を持つアマイド系滑剤を配合してなることを特徴とする請求項１〜５のいずれかに記載のポリエチレン系樹脂積層フィルム。
【請求項７】
上記中間層（Ｂ）の厚みがフィルムの総厚みに対して６０〜８０％であることを特徴とする請求項１〜６のいずれかに記載のポリエチレン系樹脂積層フィルム。
【請求項８】
少なくともシール層（Ｃ）に平均粒径１〜１５μｍの粒子を０．０９〜２．５質量％配合してなることを特徴とする請求項１〜７のいずれかに記載のポリエチレン系樹脂積層フィルム。
【請求項９】
上記ラミネート層（Ａ）が、密度９００〜９７０ｋｇ／ｍ３で、かつ分子量分布（Ｍｗ／Ｍｎ）が２．０〜３．５である密度の異なるポリエチレン樹脂を２種以上配合してなり、その平均密度が９２０〜９４５ｋｇ／ｍ３であり、中間層（Ｂ）を構成するポリエチレン樹脂の平均密度が９００〜９３０ｋｇ／ｍ３であり、かつ、シール層（Ｃ）を構成するポリエチレン樹脂の平均密度が９００〜９３０ｋｇ／ｍ３よりなり、かつ上記各層のポリエチレン樹脂の平均密度がラミネート層（Ａ）＞中間層（Ｂ）≧シール層（Ｃ）であることを同時に満たすことを特徴とする請求項１〜８のいずれかに記載のポリエチレン系樹脂積層フィルム。
【発明の詳細な説明】
【技術分野】
【０００１】
本発明は、ポリエチレン系樹脂積層フィルムに関する。より詳しくは、ヒートシール性、耐ブロッキング性のバランスが取れている上に、ラミネート接着強度が強いポリエチレン系樹脂積層フィルムに関するものである。
【背景技術】
【０００２】
ポリエチレン系樹脂フィルムは、ヒートシール性、耐衝撃性に優れており、食品や産業資材等の包装や容器に幅広く使用されている。
近年、利便性、省資源、環境に対する負荷低減などによりフィルムを用いた包装または容器が広い分野で使用されてきている。従来の成形容器、成形物に比べ、軽量、廃棄処理が容易、低コストが利点である。
【０００３】
ヒートシール性ポリエチレン系樹脂フィルムにおいて、ヒートシール性と耐ブロッキング性のバランスが取れた積層ポリエチレン系無延伸フィルムが開示されている。（例えば、特許文献１等参照）。
【特許文献１】特開平８−３００５８１公報
【０００４】
近年、使用分野の広がりと共に、該ポリエチレン系樹脂フィルムを用いたラミネート接着強度に対する市場要求が厳しくなってきている。
例えば、該ポリエチレン系樹脂フィルムを用いたラミネート品の一例にエアーキャップ等の空気入り緩衝材がある。該緩衝材は、封入した空気の透過を抑制するため、二軸延伸ポリアミドフィルム等のガスバリアー性に優れたフィルムとラミネートされ、ヒートシールにより空気を封入した構造になっている。
通常の大気圧で使用すれば問題ないが、例えば航空便等の緩衝材として使用すると気圧が低くなるにつれ、緩衝材内の空気が膨張し、ラミネート界面のハクリが生じることで、破袋問題が発生する。その場合、ラミネート接着強度を高くするため接着剤を変更する、伸びやすいフィルム素材に変更することが考えられる。しかし、コストアップになるため有効な対策でない。また、食品包装分野においても、包装の信頼性向上のためラミネート接着強度に対する市場要求は厳しくなってきている。
【０００５】
前記の特許文献１において開示されている積層ポリエチレン系無延伸フィルムは、ヒートール性と耐ブロッキング性のバランスにおいて、高度な市場要求に答えられるが、ラミネート接着強度に対して、近年の高度な市場要求を満たせない場合があり、その改善が強く嘱望されている。
【０００６】
また、消費者の安全指向の強まりと共に、該ポリエチレン系樹脂積層フィルムにおいてもフィルム中に含まれる異物に対する市場要求が厳しくなってきている。
例えば、航空便等の緩衝材の場合、フィルムにフィッシュアイが存在すると、実用上の性能に支障ないが、目視で目立つため、安全上の不安を呼び起こすことがある。そのため、フィシュアイが少ないフィルムが好まれる。特に、該フィッシュアイは、主にポリマーの不溶物やゲル状物等が原因のため、製膜工程のフィルターによる濾過方法では、該フィシュアイを形成する成分が濾過時に変形し、フィルターを通過するため、有効な手段に成りえない場合がある。
【０００７】
さらに近年、ポリエチレン系樹脂積層フィルムにおいて、フィルムの厚み斑に対する市場要求の厳しさが増してきている。フィルムの厚み斑が大きいと、フィルムをロール状に保存した場合に起こる巻き締まり現象により、たるみ等の問題を引き起こす。そのため、たるみが発生したフィルムを使用した場合、ラミネート加工時に皺の発生やラミネート接着剤の塗布斑が発生し、製品ロス、ラミネート強度のバラツキにつながる可能性がある。
【０００８】
前記の特許文献１において開示されている積層ポリエチレン系無延伸フィルムは、ヒートシール性と耐ブロッキング性のバランスにおいて、市場要求に答えられるが、上記のフィシュアイ、厚み斑に関しては、近年の高度な市場要求に対し、十分に市場要求を満たせない場合があり、その改善が強く嘱望されている。
【発明の開示】
【発明が解決しようとする課題】
【０００９】
本発明は従来技術の課題を背景としてなされたものであり、ポリエチレン系樹脂積層フィルムに関する。より詳しくは、ヒートシール性、耐ブロッキング性のバランスが取れている上に、他のフィルムとラミネートした時のラミネート接着強度が高く、かつフィシュアイや厚み斑が少ないポリエチレン系樹脂フィルムを提供することにある。
【課題を解決するための手段】
【００１０】
本発明者らは上記課題を解決するため、鋭意研究した結果、本発明を完成するに至った。すなわち、本発明は、少なくともラミネート層（Ａ）、中間層（Ｂ）およびシール層（Ｃ）よりなるポリエチレン系樹脂積層フィルムにおいて、上記ラミネート層（Ａ）表面におけるエチレンビス高級脂肪酸アミド量が３ｍｇ／ｍ２以下であることを特徴とするポリエチレン系樹脂積層フィルムである。
［エチレンビス高級脂肪酸アミドの表面濃度の測定方法］
測定するフィルム面を内側にし、３方をヒートシールした袋に２０ｃｃのエタノールを入れ、エタノールが漏れない様に口部をヒートシールしたＡ４サイズの袋を準備する。２３℃で１分間の振動を行ないフィルム表面の添加剤を溶出させる。洗浄した液のエタノールを揮発させ、固形物を回収する。固形物をＴＨＦ（テトラヒドロフラン）に溶解させ、ガスクロマトグラフ分析を行う。検出ピークのリテンションタイムから添加剤の種類を同定し、検出ピークの面積より別途作成した検量線を用いて、フィルム表面のエチレンビス高級脂肪酸アミド量ｍｇを定量し、１ｍ２当たりに存在するエチレンビス高級脂肪酸アミド量の換算量を求める。
【００１１】
この場合において、下記方法で評価される上記ラミネート層（Ａ）面と二軸延伸ナイロンフィルムとのラミネート接着強度が、７．５Ｎ／１５ｍｍ以上であることが好ましい。
［ラミネート接着強度の測定方法］
二軸延伸ナイロンフィルム（東洋紡：Ｎ１１０２  １５μｍ）にエステル系接着剤（東洋モートン：ＡＤ９００）を２．５ｇ／ｍ２塗布し、ポリエチレン系樹脂フィルム（５０μｍ）とドライラミネートする。４０℃・３日間のエージング後、ラミネート品のＴＤ方向にノッチを入れ、ＭＤ方向へ引き伸ばし界面出しを行ない、２３℃、サンプル巾１５ｍｍ、引張速度２００ｍｍ／分でオートグラフにより、該界面のハクリ強度を測定する
【００１２】
また、この場合において、ラミネート品のシール層（Ｃ）面同士における耐ブロッキング性が１００ｍＮ／７０ｍｍ以下であることが好ましい。
【００１３】
また、この場合において、多層製膜法で製膜され、該製膜時の上記各層へのエチレンビス高級脂肪酸アミドの配合量が、ラミネート層（Ａ）：０ｐｐｍ、中間層（Ｂ）：１００〜４００ｐｐｍ、シール層（Ｃ）：８００〜１２００ｐｐｍであることが好ましい。
【００１４】
また、この場合において、製膜時における全層のエチレンビス高級脂肪酸アミド総配合量がフィルム総量に対して、２００〜５００ｐｐｍであることが好ましい。
【００１５】
また、この場合において、中間層（Ｂ）およびシール層（Ｃ）に１００℃以下の融点を持つアマイド系滑剤を配合してなることが好ましい。
【００１６】
また、この場合において、中間層（Ｂ）の厚みがフィルムの総厚みに対して６０〜８０％であることが好ましい。
【００１７】
また、この場合において、少なくともシール層（Ｃ）に平均粒径１〜１５μｍの粒子を０．０９〜２．５質量％配合してなることが好ましい。
【００１８】
また、この場合において、ラミネート層（Ａ）が、密度９００〜９７０ｋｇ／ｍ３で、かつ分子量分布（Ｍｗ／Ｍｎ）が２．０〜３．５である密度の異なるポリエチレン樹脂を２種以上配合してなり、その平均密度が９２０〜９４５ｋｇ／ｍ３であり、中間層（Ｂ）を構成するポリエチレン樹脂の平均密度が９００〜９３０ｋｇ／ｍ３であり、かつ、シール層（Ｃ）を構成するポリエチレン樹脂の平均密度が９００〜９３０ｋｇ／ｍ３よりなり、かつ上記各層のポリエチレン樹脂の平均密度がラミネート層（Ａ）＞中間層（Ｂ）≧シール層（Ｃ）であることを同時に満たすことが好ましい。
【発明の効果】
【００１９】
本発明のポリエチレン系樹脂積層フィルムは、ヒートシール性、耐ブロッキング性が優れている上に、他のフィルムとラミネートした時の接着強度が高く、かつフィシュアイや厚み斑が少ないので、例えば食品包装や産業資材分野等の用途で好適に使用することができる。
【発明を実施するための最良の形態】
【００２０】
以下、本発明を詳細に説明する。
本発明者等は、前記の特許文献１において開示されているポリエチレン系樹脂積層フィルムにおいて、該方法の有するヒートシール性、耐ブロッキング性を維持した上で、前記の課題を解決する方法について鋭意検討し本発明を完成した。本発明は、ポリエチレン系樹脂積層フィルムを用い、他のフィルムとラミネートした時の接着強度は、フィルム表面に存在するエチレンビス高級脂肪酸アミド量の影響を受け、該量が多いと接着強度が低下することを見出した。
一方、フィルム表面のエチレンビス高級脂肪酸アミド量が多くなると、該フィルムの耐ブロッキング性は良くなるため、耐ブロッキング性とラミネート強度は二律背反事象となる。さらに、ポリエチレン系樹脂積層フィルムの各層中の滑剤組成および濃度を最適化することで、耐ブロッキング性とラミネート強度が両立できることを見出した。これらの知見に基づき、従来公知の特徴を維持した上で、ラミネート品の接着強度が高く、しかもフィシュアイや厚み斑の少ないポリエチレン系樹脂積層フィルムが得られる本発明方法を完成した。
【００２１】
すなわち、本発明のポリエチレン系樹脂積層フィルムは、少なくともラミネート層（Ａ）、中間層（Ｂ）およびシール層（Ｃ）よりなるポリエチレン系樹脂積層フィルムにおいて、上記ラミネート層（Ａ）表面における下記測定法で定量されるエチレンビス高級脂肪酸アミド量が３ｍｇ／ｍ２以下が好ましい。２．５ｍｇ／ｍ２以下がより好ましく、２ｍｇ／ｍ２以下がさらに好ましい。
【００２２】
［エチレンビス高級脂肪酸アミドの表面濃度の測定方法］
測定するフィルム面を内側にし、３方をヒートシールした袋に２０ｃｃのエタノールを入れ、エタノールが漏れない様に口部をヒートシールしたＡ４サイズの袋を準備する。２３℃で１分間の振動を行ないフィルム表面の添加剤を溶出させる。洗浄した液のエタノールを揮発させ、固形物を回収する。固形物をＴＨＦ（テトラヒドロフラン）に溶解させ、ガスクロマトグラフ分析を行う。検出ピークのリテンションタイムから添加剤の種類を同定し、検出ピークの面積より別途作成した検量線を用いて、フィルム表面のエチレンビス高級脂肪酸アミド量ｍｇを定量し、１ｍ２当たりに存在するエチレンビス高級脂肪酸アミド量の換算量を求める。
【００２３】
本発明においては、下記方法で評価される上記ラミネート層（Ａ）面と二軸延伸ナイロンフィルムとのラミネート接着強度が７．５Ｎ／１５ｍｍ以上であることが好ましい。
［ラミネート接着強度の測定方法］
二軸延伸ナイロンフィルム（東洋紡：Ｎ１１０２  １５μｍ）にエステル系接着剤（東洋モートン：ＡＤ９００）を２．５ｇ／ｍ２塗布し、ポリエチレン系樹脂フィルム（５０μｍ）とドライラミネートする。４０℃・３日間のエージング後、ラミネート品のＴＤ方向にノッチを入れ、ＭＤ方向へ引き伸ばし界面出しを行ない、２３℃、サンプル巾１５ｍｍ、引張速度２００ｍｍ／分でオートグラフにより、該界面のハクリ強度を測定する。
ラミネート接着強度は８．０Ｎ／１５ｍｍ以上がより好ましく、８．５Ｎ／１５ｍｍ以上がさらに好ましい。
【００２４】
上記を満たすことにより、例えば、前述した航空便の緩衝材や食品包装用の包装袋等に要求される高いレベルのラミネート接着強度を満たすことができる。
【００２５】
本発明においては、上記方法で得られたラミネート品のシール層（Ｃ）面同士における耐ブロッキング性が１００ｍＮ／７０ｍｍ以下であることが好ましい。９５ｍＮ／７０ｍｍ以下がより好ましく、９０ｍＮ／７０ｍｍ以下がさらに好ましい。
【００２６】
上記を満たすことにより、例えば、袋内面のブロッキングによる口開き不良を無くすことができる。
【００２７】
本発明のポリエチレン系樹脂積層フィルムは、多層製膜法で製膜され、該製膜時の各層へのエチレンビス高級脂肪酸アミドの配合量が、ラミネート層（Ａ）：０ｐｐｍ、中間層（Ｂ）：１００〜４００ｐｐｍ、シール層（Ｃ）：８００〜１２００ｐｐｍであることが好ましい。また、この場合において、製膜時における全層のエチレンビス高級脂肪酸アミド総配合量がフィルム総量に対して、２００〜５００ｐｐｍであることが好ましい。２５００〜４５０ｐｐｍがより好ましい。
【００２８】
上記を満たすことにより、フィルム生産後の時間経過に関係なく、ラミネート層（Ａ）表面におけるエチレンビス高級脂肪酸アミド量が３ｍｇ／ｍ２以下となり、前述したラミネート接着強度を７．５Ｎ／１５ｍｍ以上にできる。
製膜時において、ラミネート層（Ａ）にエチレンビス高級脂肪酸アミドを配合すると、フィルム生産後の時間経過によっては、ラミネート層（Ａ）表面におけるエチレンビス高級脂肪酸アミド量が３ｍｇ／ｍ２を越える。その場合、ラミネート接着強度が７．５Ｎ／１５ｍｍを下回るため好ましくない。
また、製膜時において、シール層（Ｃ）におけるエチレンビス高級脂肪酸アミドの配合量が８００ｐｐｍより少ないと、ラミネート品のシール層（Ｃ）面同士における耐ブロッキング性が１００ｍＮ／７０ｍｍを越えるため好ましくない。また、製膜時においてシール層（Ｃ）におけるエチレンビス高級脂肪酸アミドの配合量が１２００ｐｐｍを越えると、シール層（Ｃ）表面のエチレンビス高級脂肪酸アミドがラミネート層（Ａ）表面まで移動して、ラミネート層（Ａ）表面のエチレンビス高級脂肪酸アミド量が増加すると、ラミネート接着強度が７．５Ｎ／１５ｍｍを下回ることがある。
また、シール層（Ｃ）表面のエチレンビス高級脂肪酸アミド量が過剰となり、その一部がラミネート層（Ａ）の表面に転写し、ラミネート層（Ａ）表面のエチレンビス高級脂肪酸アミド量が増加すると、ラミネート接着強度が７．５Ｎ／１５ｍｍを下回る場合もある。
【００２９】
フィルム生産後の時間経過に伴い、エチレンビス高級脂肪酸アミドはフィルム表面に移動するため、フィルム表面におけるエチレンビス高級脂肪酸アミド量が徐々に増え、特定濃度で安定する。ただし、配合したエチレンビス高級脂肪酸アミド全量がブリードアウトすることはない。そのため、製膜時における全層のエチレンビス高級脂肪酸アミド総配合量はフィルム総量に対し、２５０〜４５０ｐｐｍがより好ましい。２００ｐｐｍより少ないと耐ブロッキング゛性が悪化し、逆に５００ｐｐｍを超えた場合はラミネート接着強度が悪化するので好ましくない。
【００３０】
本発明においては、少なくともシール層（Ｃ）に平均粒径１〜１５μｍの粒子を０．０９〜２．５質量％配合することが好ましい。
【００３１】
上記を満たすことにより、フィルム表面に突起ができるため、ヒートシール性を維持しながら、耐ブロッキング性を付与することができる。平均粒径１〜１５μｍの粒子の種類は特に限定しないが、シリカやゼオライト等が好ましい。さらに表面が無孔状で粒度分布の狭いものが好ましい。その理由は、表面が多孔状の場合、無機粒子に吸着した水分の影響で、フィルムが発泡し外観が悪くなることがある。また、粒度分布が広いと、フィルムの製造において、無機粒子がＴダイのリップ部に堆積しフィルムの生産性が阻害するためである。
また粒子の配合量は０．５〜２．５質量％が好ましい。配合量が０．５質量％より少ないと、耐ブロッキング性が不足ため好ましくない。また配合量が１．５質量％より多いと、フィルムの透明性が悪くなるため好ましくない。
【００３２】
本発明においては、ラミネート層（Ａ）とシール層（Ｃ）の間に中間層（Ｂ）を設けてなることが好ましい。ラミネート層（Ａ）は、密度９００〜９７０ｋｇ／ｍ３で、かつ分子量分布（Ｍｗ／Ｍｎ）が２．０〜３．５である密度の異なるポリエチレン樹脂を２種以上配合してなり、その平均密度が９２０〜９４５ｋｇ／ｍ３であることが好ましい。該密度が９００ｋｇ／ｍ３より小さいと、フィルムに腰がなくなり、取り扱いが悪くなる。該密度が９４５ｋｇ／ｍ３を越えた場合は、フィルムの衝撃強度が低下するため、耐破袋性が問題である。また、中間層（Ｂ）を構成するポリエチレン樹脂の平均密度は９００〜９３０ｋｇ／ｍ３か好ましい。該密度が９００ｋｇ／ｍ３より小さいと、フィルムに腰がなくなり、取り扱いが悪くなる。該密度が９３０ｋｇ／ｍ３を越えると、フィルムの低温ヒートシール性が悪くなり、問題である。シール層（Ｃ）を構成するポリエチレン樹脂の平均密度が９００〜９３０ｋｇ／ｍ３か好ましい。該密度が９００ｋｇ／ｍ３より小さいと、フィルムに腰がなくなり、取り扱いが悪くなる。該密度が９３０ｋｇ／ｍ３を越えると、フィルムの低温ヒートシール性が悪くなり、問題である。
【００３３】
上記構成を満たすことにより、フィルムのヒートシール性、耐ブロッキング性、耐破袋性およびフィルムの取り扱い等に影響する各種特性のバランスを取ることができ、かつ前述したエチレンビス高級脂肪酸アミドのラミネート層（Ａ）とシール層（Ｃ）における表面濃度を制御することが可能になる。
【００３４】
本発明においては、中間層（Ｂ）の厚みがフィルムの総厚みに対して６０〜８０％であることが好ましい。６３〜７７％がより好ましい。また、ラミネート層（Ａ）のエチレンビス高級脂肪酸アミドの配合量は実質的にゼロが好ましく、モノアマイド系滑剤の配合量も実質的にゼロが好ましい。中間層（Ｂ）のエチレンビス高級脂肪酸アミドの配合量は１００〜４００ｐｐｍが好ましく、モノアマイド系滑剤の配合量は２００〜４００ｐｐｍが好ましい。シール層（Ｃ）のエチレンビス高級脂肪酸アミドの配合量は８００〜１２００ｐｐｍが好ましく、モノアマイド系滑剤の配合量は２００〜４００ｐｐｍが好ましい。
【００３５】
上記対応により、ラミネート接着強度や耐ブロッキング性に悪影響を及ぼさず、経済的に有利なフィルムを製造できる。
【００３６】
本発明においては、中間層（Ｂ）およびシール層（Ｃ）に１００℃以下の融点を持つアマイド系滑剤を配合してなることが好ましい。
【００３７】
１００℃以下の融点を持つアマイド系滑剤の種類は特に限定しないが、オレイン酸アミドやエルカ酸アミドなどのモノアマイドは少ない配合量で適度な滑性を得ることができ好ましい。製膜時における全層のアマイド系滑剤の総配合量をフィルム総量に対し、２００〜４００ｐｐｍにすることで、適度な滑性を得ることができる。２００ｐｐｍ〜３５０ｐｐｍがより好ましい。
【００３８】
上記対応により、ラミネート接着強度や耐ブロッキング性等の他特性を悪化させることなく、適度な滑性を得ることができる。
【００３９】
上記対応により、従来技術の課題であったラミネート接着強度と耐ブロッキング性の二律背反事象の課題を解決し、両特性のバランスを取る本発明の効果を安定して得ることができる。
【００４０】
本発明においては、以上に記述したポリエチレン系樹脂積層フィルムのラミネート層（Ａ）面にコロナ処理等の活性線処理を行うのが好ましい。該対応によりラミネート強度が向上する。該ラミネート層（Ａ）表面のコロナ処理度としては表面エネルギー３６〜４５ｍＮ／ｍが好ましい。表面エネルギーが３６ｍＮ／ｍより小さいとラミネート接着強度の向上効果が低下するので好ましくない。接着剤が濡れないため接着強度が低下することがある。逆に、コロナ処理度が４５ｍＮ／ｍを超えた場合は、エチレンビス高級脂肪酸アミドのラミネート層（Ａ）表面への移行量が増大し、ラミネート接着強度の低下につながるので好ましくない。
【００４１】
本発明においては、前述したラミネート層（Ａ）が、密度９００〜９７０ｋｇ／ｍ３で、かつ分子量分布（Ｍｗ／Ｍｎ）が２．０〜３．５である密度の異なるポリエチレン樹脂を２種以上配合してなり、その平均密度が９２０〜９４５ｋｇ／ｍ３であることが好ましい。
【００４２】
該配合に用いるポリエチレン樹脂は分子量分布（Ｍｗ／Ｍｎ）は２．２〜３．３がより好ましく、２．４〜３．１がさらに好ましい。分子量分布（Ｍｗ／Ｍｎ）が２．０より小さいポリエチレン系樹脂を用いると、製膜性が不安定になり不都合である。分子量分布が３．５より大きいポリエチレン樹脂を用いると、高分子量体が原因のフィシュアイの生成が増えるため、不都合である。
該対応により、上記の分子量分布の狭いポリエチレン樹脂を使用することにより引き起こされる課題である該樹脂の溶融流動性の低下によるフィルムの厚み斑等の悪化を抑制することができる。理由は不明であるが、樹脂の密度差により溶融体の動的粘度等の溶融流動特性が改善されることの効果によるものと推察される。該配合は２種類で十分な効果が発現されるが、必要に応じて３種類以上を配合してもよい。該配合における樹脂の密度差は限定されないが、０．０１５以上の差をつけるのが好ましい。０．０２０以上の差をつけるのがより好ましい。該対応により配合された混合樹脂のフィシュアイが少なくなるため、本発明の効果が発現される。
上記２種類上のポリエチレン樹脂のうち最も少ないものが、５Wt%以上配合されていることが好ましい。
【００４３】
本発明においては、平均密度が９２０〜９４５ｋｇ／ｍ３になるように配合するのが好ましい。９２０〜９４０ｋｇ／ｍ３がより好ましく、９３０〜９３５ｋｇ／ｍ３が更に好ましい。平均密度が９２０ｋｇ／ｍ３未満では、積層フィルムの剛性が低下し取り扱い性が低下するので好ましくない。逆に９４５ｋｇ／ｍ３を超えた場合は、フィシュアイが増えるため好ましくない。
【００４４】
上記配合におけるポリエチレン樹脂の配合比は限定されないが、密度が高いポリエチレン樹脂は、密度が低いポリエチレン樹脂に比べてフィシュアイの生成に関して悪化傾向が見られるので、密度が高いポリエチレン樹脂の配合量を少なくするのが好ましい。例えば密度が９５５〜９７０ｋｇ／ｍ３の高密度ポリエチレン樹脂と密度が９００〜９３５ｋｇ／ｍ３の低密度ポリエチレン樹脂をそれぞれ５〜１５：９５〜８５の割合（質量比）で配合し、平均密度を９３０〜９３５ｋｇ／ｍ３にするのが最も好ましい実施態様である。該配合により本発明の効果を安定して発現することができる。
【００４５】
次に実施例および比較例を用いて、本発明を具体的に説明する。なお、物性は下記のようにして測定した。
【００４６】
（１）樹脂密度：ＪＩＳ  Ｋ  ７１１２：１９９９年に準じて密度を評価した。
【００４７】
（２）分子量分布：ゲル浸透クロマトグラフ（ＧＰＣ）を用い、下記の測定方法で分子量分布（Ｍｗ／Ｍｎ）を測定した。測定方法は下記の通りである。
測定装置：Ｗａｔｅｒｓ  １５０ＣＶ
カラム：ＡＴ−８０６ＭＳ  ２本
サンプルの調整：１４５℃で溶媒（ｏ−ジクロロベンゼン  ＢＨＴ０．３％入り）へ試料を溶解させ濃度１ｍｇ／ｍｌを準備した。
測定条件：溶液０．４ｍｌを溶媒（ｏ−ジクロロベンゼン）、温度１４５℃、１．０ｍｌ／分の流速でカラムに導入し、カラムで分離された溶液中の試料濃度を示差屈折計で測定した。分子量はポリスチレン標準試料にてユニバーサル検量線を作成し、Ｋ＝０．７、α＝４．２Ｅ−４の値を用い、ポリスチレン換算の分子量分布（Ｍｗ／Ｍｎ）を得た。
【００４８】
（３）無機粒子の平均粒径：ＪＩＳ  Ｋ  １１５０に記載のレーザー回折式粒度分布測定法に準拠し測定した。Ｌｅｅｄｓ＆Ｎｏｒｔｈｒｕｐ社製  形式：Ｍｉｃｒｏｔｒａｃ  ＨＲＡ  ｍｏｄｅｌ  ９３２０−Ｘ１００を用いて測定した。
【００４９】
（４）滑り性：傾斜面と錘からなるフリクションアングルテスター（東洋精機社製  型番：Ａ―２１１４０２８０３）において測定するフィルム面が接触する様に、錘（重さ１ｋｇ）と傾斜面へセットする。傾斜面の角度を除々に上げていき（速度２．７°／秒）、錘が傾斜面を滑り始める角度を測定する。その角度θのｔａｎθを滑り性とした。同一サンプルにつき３回の測定をして平均値で表示した。
【００５０】
（５）耐ブロッキング性：測定面同士を重ね合わせたサンプルを、ヒートプレス（テスター産業社製  形式：ＳＡ−３０３）において、大きさ７ｃｍ×７ｃｍ、温度５０℃、圧力１４００Ｐａ、時間１５分の加圧処理を行う。この加圧処理でブロッキングしたサンプルとバー（径６ｍｍ  材質：アルミ）をオートグラフ（島津製作所製  形式：ＵＡ−３１２２）へ装着し、バーが速度（２００ｍ／分）でブロッキング部を剥離する時の力を測定した。この場合、バーと剥離面は水平であることが前提である。同一サンプルにつき４回の測定をして平均値で表示した。
【００５１】
（６）ラミネート接着強度：二軸延伸ナイロンフィルム（東洋紡：Ｎ１１０２  １５μｍ）にエステル系接着剤（東洋モートン：ＡＤ９００）を２．５ｇ／ｍ２塗布し、ポリエチレン系樹脂フィルム（５０μｍ）とドライラミネートする。４０℃・２日間のエージング後、ラミネート品のＴＤ方向にノッチを入れ、ＭＤ方向へ引き伸ばし、接着強度の弱い界面をハクリする。２３℃、サンプル巾１５ｍｍ、引張速度２００ｍ／分でオートグラフにより、該界面のハクリ強度を測定する。なお、ハクリ界面は二軸延伸ナイロンフィルムと接着剤、または接着剤とポリエチレン系フィルムのいずれかであり、ハクリ界面の厚さを測定すれば、どの界面でハクリしたか判断できる。
【００５２】
（実施例１）
以下の組成のポリエチレン樹脂を用いた。
（１）ラミネート層（Ａ）のポリエチレン系組成物
樹脂密度９３０ｋｇ／ｍ３かつ分子量分布２．８のポリエチレン樹脂（住友化学（株）、ＦＶ４０７）９０％と樹脂密度９６０ｋｇ／ｍ３のかつ分子量分布２．８のポリエチレン樹脂（プライムポリマー（株）、０４０８Ｇ）１０Wt％を混合した組成物。
（２）中間層（Ｂ）のポリエチレン系組成物
樹脂密度９２５ｋｇ／ｍ３かつ分子量分布２．８のポリエチレン樹脂（住友化学（株）、ＦＶ４０５）１００％に対し、エチレンビス高級脂肪酸アミドを２００ｐｐｍと融点１００℃以下のアマイド系滑剤を２５０ｐｐｍ混合した組成物。
（３）ヒートシール層（Ｃ）のポリエチレン系組成物
樹脂密度９２５ｋｇ／ｍ３かつ分子量分布２．８のポリエチレン樹脂（住友化学（株）、ＦＶ４０５）１００％に対し、１〜１５μｍの無機粒子を合計１６６５０ｐｐｍ混合し、エチレンビス高級脂肪酸アミドを１０００ｐｐｍと融点１００℃以下のアマイド系滑剤を２５０ｐｐｍ混合した組成物。
【００５３】
上記中間層（Ｂ）用ポリエチレン系樹脂組成物をスクリュー直径２００ｍｍの３ステージ型単軸押出し機で、ラミネート層（Ａ）用およびヒートシール層（Ｃ）用のポリエチレン系樹脂組成物をそれぞれ２台のスクリュー直径１００ｍｍの３ステージ型単軸押出し機を使用し、巾３０００ｍｍでプレランドを２段階にし、かつ溶融樹脂の流れが均一になるように段差部分の形状を曲線状としてダイス内の流れが均一になるように設計した３層タイプのダイにＡ層／Ｂ層／Ｃ層の順になるよう導入し、ダイスの出口温度を２４０℃で押出した。リップギャップは１．６ｍｍとした。フィルターは、濾過精度８５μｍおよび４０μｍのフィルターを直列に連結した２段濾過法でダイスに供給した。該フィルターはＡ〜Ｃ層の全てのラインに設置した。ダイスから出てきた溶融樹脂シートを３０℃の冷却ロールで冷却し、Ａ層／Ｃ層／Ｂ層の構成で層厚みが７．５／３５／７．５（μｍ）よりなるポリエチレン系積層フィルムを得た。また上記押出し機への供給用サイロやホッパーも窒素ガス置換をした。冷却ロールでの冷却に際しては、エアーノズルで冷却ロール上のフィルムの両端を固定し、エアーナイフで溶融樹脂シートの全幅を冷却ロールへ押さえつけ、同時に真空チャンバーを作用させ溶融樹脂シートと冷却ロールの間への空気の巻き込みを防止した。エアーノズルは、両端ともフィルム進行方向に直列に設置した。またエアーナイフの風向きは押出されたシートの進行方向に対して４５度とした。また、真空チャンバーの吸引口の方向を押出されたシートの進行方向に合わせた。更に、ダイス周りはシートで囲い、溶融樹脂シートに風が当たらないようした。製膜速度は１３０ｍ／分で実施した。得られた結果を表１に示す。
【００５４】
（比較例１）
実施例１において、Ｂ層に用いるエチレンビス高級脂肪酸アミドの添加量を１０００ｐｐｍとした以外は、実施例１と同様にして、フィルムを得た。得られた結果を表１に示す。本比較例で得られたポリエチレン系樹脂積層フィルムはラミネート接着強度が劣っていた。
【００５５】
（比較例２）
実施例１において、Ａ層に用いるエチレンビス高級脂肪酸アミドの添加量を２０００ｐｐｍとした以外は、実施例１と同様にして、フィルムを得た。得られた結果を表１に示す。本比較例で得られたポリエチレン系樹脂積層フィルムはラミネート接着強度が劣っていた。
【００５６】
（比較例３）
実施例１において、Ｃ層に用いるエチレンビス高級脂肪酸アミドの添加量を３０００ｐｐｍとした以外は、実施例１と同様にして、フィルムを得た。得られた結果を表１に示す。本比較例で得られたポリエチレン系樹脂積層フィルムはラミネート接着強度が劣っていた。
【００５７】
（比較例４）
実施例１において、Ａ，Ｂ，Ｃ層に用いるエチレンビス高級脂肪酸アミドの添加量を６００ｐｐｍとした以外は、実施例１と同様にして、フィルムを得た。得られた結果を表１に示す。本比較例で得られたポリエチレン系樹脂積層フィルムはラミネート接着強度が劣っていた。
【００５８】
【表１】
2008162160.tif 000002
【産業上の利用可能性】
【００５９】
本発明のポリエチレン系樹脂積層フィルムは、ヒートシール性、耐ブロッキング性のバランスが取れている上に、ラミネート接着強度が強いポリエチレン系樹脂積層フィルムのため、例えば、エアーキャップ等の空気入り緩衝材で好適に使用することができる。従って、産業界に寄与する事が大である。